(57)【要約】【課題】  短時間に効率良く行うことができ、しかも、充分な強度が得られるまくら木の釘穴補修方法を提供する。【解決手段】  既設のまくら木１０からレールを固定する締結部材、または、レールを支持するタイプレート１２を固定する締結部材を引き抜く工程と、締結部材の引き抜かれた既設の穴１７を掘り下げて既設の穴１７よりも深い下穴１８を穿設する工程と、穿設した下穴１８に接着剤２０を塗布または含浸させた栓部材１９，２１を埋め込む工程と、下穴１８に充填材２０を注入して硬化させる工程とを有する。【選択図】  図２
2007126833.tif 000002
【特許請求の範囲】
【請求項１】
既設のまくら木に打ち込まれている犬釘又はネジ釘を抜き取る工程と、犬釘又はネジ釘を抜き取った後の既設の釘穴を掘り下げて下穴を穿設する工程と、穿設した下穴に栓部材を埋め込む工程とを有することを特徴とするまくら木の釘穴補修方法。
【請求項２】
前記下穴は、既設の釘穴の最小内径よりも大きい内径を有し、既設の釘穴の一部または全部を拡径しつつ掘り下げて穿設することを特徴とする請求項１に記載のまくら木の釘穴補修方法。
【請求項３】
前記下穴は、まくら木を上下方向へ貫通して穿設することを特徴とする請求項１又は２に記載のまくら木の釘穴補修方法。
【請求項４】
前記栓部材は、下端部を下穴から下方へ向けて突出させて下穴に埋め込まれ、当該栓部材が下穴から突出する部位を、下穴の内径に比べて拡径させることを特徴とする請求項３に記載のまくら木の釘穴補修方法。
【請求項５】
前記栓部材は、下端部を下穴から下方へ向けて突出させて下穴に埋め込まれ、当該栓部材が下穴から突出する部位を、下穴の軸方向に対して傾斜する方向へ湾曲させることを特徴とする請求項３に記載のまくら木の釘穴補修方法。
【請求項６】
前記各工程は、タイプレートをまくら木に当接させた状態で行なわれ、下穴の穿設は、タイプレートの犬釘又はネジ釘挿通用釘穴に挿通されたドリル等の穿孔具によって行うことを特徴とする請求項１乃至５のいずれか１項に記載のまくら木の釘穴補修方法。
【請求項７】
下穴に埋め込まれた栓部材の周囲の隙間に速硬化性樹脂組成物を注入充填して硬化させる工程をさらに有することを特徴とする請求項１乃至６のいずれか１項に記載のまくら木の釘穴補修方法。
【請求項８】
下穴に埋め込まれた栓部材の上端がまくら木の上端近傍に位置し、該栓部材の外周面と既設の釘穴の内周面との間の隙間に速硬化性樹脂組成物を注入充填して硬化させる工程をさらに有することを特徴とする請求項１乃至６のいずれか１項に記載のまくら木の釘穴補修方法。
【請求項９】
前記栓部材は、樹脂材または繊維強化樹脂材からなる柱状の埋め栓であり、当該埋め栓に速硬化性樹脂組成物を塗布した後に該埋め栓を下穴に埋め込むことを特徴とする請求項１乃至８のいずれか１項に記載のまくら木の釘穴補修方法。
【請求項１０】
前記栓部材は、柱状に成形された不織布であり、当該栓部材に前記速硬化性樹脂組成物を含浸させた後に当該栓部材を下穴に埋め込むことを特徴とする請求項１乃至８のいずれか１項に記載のまくら木の釘穴補修方法。
【請求項１１】
前記栓部材は、弾性を有するチューブに速硬化性樹脂組成物を注入して形成され、前記チューブの外周面に接着剤を塗布した後に当該チューブを下穴に挿通し、当該チューブ内に前記速硬化性樹脂組成物を圧入し、これによりチューブ外周面を前記釘穴並びに下穴内周面に密着させることを特徴とする請求項１乃至６のいずれか１項に記載のまくら木の釘穴補修方法。
【請求項１２】
前記栓部材は、多数のガラス長繊維を長手方向に揃えて束ねた繊維体であり、該栓部材を捩りつつ下穴に挿通した後、該下穴内に速硬化性樹脂組成物を注入することを特徴とする請求項１乃至６のいずれか１項に記載のまくら木の釘穴補修方法。
【請求項１３】
前記栓部材は、多数のガラス長繊維を長手方向に揃えて束ねた繊維体と、該繊維体の内部に設けられたひも又は棒状の心材とを備えるとともに、該栓部材の下端部において前記繊維体と前記心材とを固着させたものであり、該栓部材の下端部が下穴の下端部よりも下方に突出する位置まで前記繊維体を捩りつつ栓部材を下穴に挿通し、前記心材を引き上げて前記突出部分において前記繊維体の下端部を膨径させた後、該下穴内に速硬化性樹脂組成物を注入することを特徴とする請求項１乃至６のいずれか１項に記載のまくら木の釘穴補修方法。
【発明の詳細な説明】
【技術分野】
【０００１】
本発明は、まくら木に取り付けられる犬釘やネジ釘の釘穴の補修方法に係り、更に詳しくは、既設の犬釘又はネジ釘の周囲に空間ができて緩みが生じた場合に、充分な強度を備えた補修を短時間に効率良く行うことができる補修方法に関する。
【背景技術】
【０００２】
従来より、まくら木は木製やＰＣ（Prestressed-Concrete）製のものが広く使用されている。しかし、木製のまくら木は耐用年数が短く、木材資源の枯渇などの問題により使用が控えられている。また、ＰＣ製のまくら木は重く敷設工事に手間が掛かる上に、コストが高く、振動に弱いためにレールの分岐部などには不適当である。そこで、これらのまくら木に代わるものとして、強度や耐久性に優れた繊維強化硬質樹脂発泡体などの合成木材を用いたまくら木が使用されるようになってきた。
【０００３】
まくら木は、路盤上に積まれた道床内に敷設される。道床は、路線の条件によりバラスト道床、コンクリート道床、スラブ道床などが選定されるが、バラスト道床は建設費が割安であり、軌道ずれの修正が容易なことから多用される。しかし、分岐部やレールの継ぎ目部に敷設されたまくら木は、列車の通過により軌道沈下や横ずれが生じて軌道が上下する所謂「あおり現象」が発生し易い。
【０００４】
あおり現象が生じると、まくら木にねじ込まれたネジ釘が緩み易く、緩みに伴ってネジ釘の頭部がタイプレートから横方向の押圧力を受けて釘穴が変形する。特に、釘穴の上部には横方向に大きな力が加わるために拡大変形し易く、このためにネジ釘が一層緩む要因となる。
【０００５】
そこで、夜間や列車の通過の合間を縫って補修が行われる。補修方法には種々のものがあるが、変形した釘穴を拡径して埋め栓を嵌め込み、元の釘穴から少しだけずらせた位置に新たな下穴を穿孔してネジ釘をねじ込む方法を採用する場合もある。しかし、この補修方法は、補修の都度、下穴の位置をずらせるために補修部位が長穴化したり大径化する。このため、拡径によって不良部位を除去するのが困難になり、補修後の強度確保が難しいという問題を有する。
【０００６】
一方、下穴の位置を移動せずに行う補修方法も採用されている。例えば、図１５に示すような補修が行われている。この例では、タイプレート（不図示）を固定したネジ釘（不図示）をまくら木１００から抜き取り、更に、タイプレートをまくら木１００の上面からずらす。そして、図１５（ａ），（ｂ）の様に、ネジ釘を抜き取った後の変形した釘穴１０１をドリル１１０で拡径し、錆や汚れの付着した内壁面を削り落とした新生面の露出した下穴１０２を穿孔する。
【０００７】
この下穴１０２にエポキシ系樹脂などの樹脂接着剤１０３を注入し、埋め栓１０４を打ち込んで樹脂接着剤１０３を硬化させる。この後、図１５（ｃ）の様に、まくら木１００の上面に溢れ出て硬化した樹脂接着剤１０３を切削工具１１１で削り取って整形する。次いで、図１５（ｄ）の様に、埋め栓１０４の中央部にドリル１１２を用いて新たな下穴１０５を穿孔し、この下穴１０５にネジ釘をねじ込んでタイプレートを固定する。以上の手順でまくら木１００の補修およびレールの固定が行なわれる。
【０００８】
また、図１６の様に、タイプレート１０６をまくら木１００に当接したままの状態で行う補修も採用されている。この例では、図１６（ａ）の様に、ネジ釘（不図示）を抜き取った後、タイプレート１０６の固定孔１０６ａよりも僅かに径の小さいドリル１１３を該固定孔１０６ａから挿入して、釘穴１０１の下部を拡径しつつ下穴１０７を穿孔する。そして、図１６（ｂ），（ｃ）の様に、タイプレート１０６の固定孔１０６ａから下穴１０７の内部にウレタン樹脂などの樹脂充填材１０３を注入して硬化させる。この後、図１６（ｃ），（ｄ）の様に、硬化した樹脂充填材１０３の中央部にドリル１１４を用いて新たな下穴１０８を穿孔し、ネジ釘１０９を下穴１０８にねじ込んでタイプレート１０６を再度まくら木１００に固定する。以上の手順で補修およびレールの固定が行われる。
【発明の開示】
【発明が解決しようとする課題】
【０００９】
ところが、図１５に示した補修方法では、エポキシ系樹脂などの樹脂接着剤が硬化して充分な強度を発現するのに半日から１日を要するため、短時間に充分な強度を得ることができず、夜間や列車の通過の合間を縫って行われる補修には適さないものであった。
【００１０】
また、図１６に示した補修方法では、穿孔した下穴１０７の内部に雨水が滞留したり湿気が多いため、下穴１０７に注入したウレタン樹脂充填材１０３が水分によって発泡して充分な強度が得られない問題があった。また、下穴１０７の下部は拡径されて新生面が露出するが、上部１０７ａは錆や汚れが付着した疲弊した内壁面がそのまま残るため、充填材１０３が内壁面に充分固着せず、補修後の強度確保が困難であった。
【００１１】
本発明は、前記事情に鑑みて提案されるもので、短時間に効率良く行うことができ、しかも、充分な強度が得られるまくら木の釘穴補修方法を提供することを目的とする。
【課題を解決するための手段】
【００１２】
前記目的を達成するために、本発明者らは次の技術的手段を講じた。
則ち、本発明のまくら木の釘穴補修方法は、既設のまくら木に打ち込まれている犬釘又はネジ釘を抜き取る工程と、犬釘又はネジ釘を抜き取った後の既設の釘穴を掘り下げて下穴を穿設する工程と、穿設した下穴に栓部材を埋め込む工程とを有する（請求項１）。
【００１３】
列車の通過に伴ってレールには上下方向および横方向へ繰り返して荷重が掛かり、これに伴って、レールを支持するタイプレートをまくら木に固定している犬釘又はネジ釘にもレールから直接またはタイプレートを介して上下方向および横方向への力が作用する。特に、犬釘又はネジ釘の頭部に作用する横方向の力はまくら木の釘穴を押し広げるように作用し、釘穴の上部側が次第に拡大して犬釘又はネジ釘の緩みが進行する要因となる。また、変形した既設の釘穴には雨水が侵入し易く、更に、緩みの発生に伴って犬釘又はネジ釘は既設の釘穴の内部で摩擦運動を生じ、内壁面は疲弊して水が浸み込んだり錆や汚れが付着する。
【００１４】
本発明によれば、犬釘又はネジ釘を引き抜いた後の疲弊し汚れた既設の釘穴をそのままの形状で補修するのではなく、既設の釘穴を掘り下げることにより、既設の釘穴の下方に新生面を露出させた部位を有する下穴を形成して補修するので、栓部材を強固に固着させることが可能である。例えば、接着剤を塗布または含浸させた栓部材を下穴に埋め込むと、栓部材の下部側は掘り下げによって形成された新生面に強固に固着する。さらに、栓部材を埋め込んだ後に速硬化性樹脂組成物を釘穴に注入すれば、栓部材の周囲は硬化樹脂によって充填される。即ち、栓部材の下部側は接着剤によって下穴に強固に固着されて上下方向に対する耐荷重力を発現し、栓部材の上部側の周囲には硬化樹脂が充填されて横方向に対する耐荷重力を発現する。これにより、下穴の上部側に疲弊した内周壁が残って硬化樹脂の固着力が小さい場合でも、栓部材は上下方向および横方向に充分な耐荷重力を維持して下穴に強固に固着され、補修後に新たに打ち込まれる犬釘又はネジ釘の引き抜き強度を向上させることが可能である。
【００１５】
上記本発明のまくら木の釘穴補修方法において、下穴は、既設の釘穴の最小内径よりも大きい内径を有し、既設の釘穴の一部または全部を拡径しつつ掘り下げて穿設することができる（請求項２）。これによれば、下穴の内径が、既設の釘穴の最小内径よりも大きく最大内径よりも小さい場合は、既設の釘穴の一部が拡径されつつ掘り下げられる。また、下穴の内径が既設の釘穴の最大内径以上の場合は、既設の釘穴の全部が拡径されつつ掘り下げられる。これにより、疲弊し汚れた内周壁が削り落とされて新生面が露出する部位が拡大する。従って、栓部材を一層強固に下穴に固着させることができ、栓部材の上下方向および横方向に対する耐荷重力を一層増大させることが可能となる。
【００１６】
また、下穴は、まくら木を上下方向へ貫通して穿設することができる（請求項３）。ここで、水分の多い環境下では、通常、接着剤や速硬化性樹脂組成物の固着力が低下する。特に、ウレタン樹脂系の接着剤を水分のある環境下で使用すると、ウレタン樹脂と水が反応して気泡が生じ、接着部位や充填部位に気泡を内包した状態で硬化して著しく強度が低下する。しかし、上記本発明によれば、まくら木を上下方向へ貫通するように下穴を穿設することにより、既設の釘穴の内部に滞留する雨水や錆、ゴミなどは下穴を通じてまくら木の下部に流出する。これにより、穿設された下穴に雨水やゴミが滞留することがなく、ウレタン樹脂系の接着剤や充填材を用いる場合でも充分な固着力が発現し、栓部材を下穴に強固に固着することができる。また、下穴が貫通しているので、圧縮空気などを噴射して下穴に付着した水分やゴミを飛散させるエアーブローによって清掃することが容易である。
【００１７】
また、栓部材は、下端部を下穴から下方へ向けて突出させて下穴に埋め込まれ、当該栓部材が下穴から突出する部位を、下穴の内径に比べて拡径する構成としてもよい（請求項４）。これによれば、下穴から突出する栓部材の下端部が下穴の内径よりも拡径されるので、当該栓部材の突出部位が下穴と係合してアンカー部として機能する。これにより、栓部材に作用する引き抜き力に対して大きな抗力を発現することができ、犬釘またはネジ釘の締結力を一層向上した栓部材として機能させることが可能となる。
【００１８】
また、栓部材は、下端部を下穴から下方へ向けて突出させて下穴に埋め込まれ、当該栓部材が下穴から突出する部位を、下穴の軸方向に対して傾斜する方向へ湾曲させる構成としてもよい（請求項５）。これによれば、下穴から突出する栓部材の下端部が湾曲しているので、湾曲した突出部位が下穴と係合してアンカー部として機能する。これにより、栓部材に作用する引き抜き力に対して大きな効力が発現され、犬釘またはネジ釘の締結力を一層向上した栓部材として機能させることが可能となる。
【００１９】
また、上記本発明のまくら木の釘穴補修方法において、各工程は、タイプレートをまくら木に当接させた状態で行なわれ、下穴の穿設は、タイプレートの犬釘又はネジ釘挿通用釘穴に挿通されたドリル等の穿孔具によって行うものであってよい（請求項６）。本発明の補修方法は、犬釘又はネジ釘を抜き取った既設の釘穴を掘り下げて下穴を穿設する工程を有する。この工程は、犬釘又はネジ釘を引き抜いた後に、タイプレートの固定用釘穴にドリルなどの穿孔具を挿入して行うことが可能である。即ち、タイプレートを移動せずにタイプレートの固定用釘穴を通じて既設の穴を掘り下げることが可能である。また、穿設した下穴に栓部材を埋め込む工程、および、栓部材の周囲の隙間に速硬化性樹脂組成物を注入する工程についても、同様に、タイプレートの固定孔を通じて行うことが可能である。即ち、タイプレートをまくら木に当接したままの状態で本発明の補修方法を実施することが可能である。
【００２０】
ここで、タイプレートの固定用釘穴の径は、犬釘又はネジ釘の外径よりも僅かに大きい。従って、前記した下穴を穿設する工程において、タイプレートの固定穴に挿入可能な最大径のドリル（例えば、犬釘の断面は正方形状であるから、その内接円よりも大径のドリル）を用いることにより、既設の釘穴の一部を拡径しつつ掘り下げることができ、下穴の新生面の露出部位を拡大することができる。これにより、栓部材を下穴に一層強固に固着することが可能となる。
【００２１】
また、上記本発明のまくら木の釘穴補修方法は、さらに、下穴に埋め込まれた栓部材の周囲の隙間に速硬化性樹脂組成物を注入充填して硬化させる工程を有することができる（請求項７）。これによれば、栓部材の上部側の周囲には硬化樹脂が充填されて横方向に対する耐荷重力を発現させることができ、下穴の上部側に疲弊した内周壁が残って硬化樹脂の固着力が小さい場合でも、栓部材は上下方向および横方向に充分な耐荷重力を維持して下穴に強固に固着され、補修後に新たに打ち込まれる犬釘又はネジ釘の引き抜き強度を向上させることが可能である。
【００２２】
また、上記本発明のまくら木の釘穴補修方法は、下穴に埋め込まれた栓部材の上端がまくら木の上端近傍に位置し、該栓部材の外周面と既設の釘穴の内周面との間の隙間に速硬化性樹脂組成物を注入充填して硬化させる工程をさらに備えることができる（請求項８）。これによれば、前記したように、栓部材の下部は拡径された下穴の新生面に強固に固着され、栓部材の上部には速硬化性樹脂組成物が充填される。従って、既設の釘穴の内面が疲弊して速硬化性樹脂組成物の固着強度が低い場合でも、栓部材の上部周囲に充填された樹脂組成物によって栓部材の上部側が釘穴の内部で横方向へ移動することが阻止される。これにより、栓部材の上部側の横揺れを防止して耐荷重強度を一層向上させることが可能となる。
【００２３】
また、栓部材は、樹脂材または繊維強化樹脂材からなる柱状の埋め栓であり、当該埋め栓に速硬化性樹脂組成物を塗布した後に該埋め栓を下穴に埋め込むこともできる（請求項９）。これによれば、埋め栓を下穴に埋め込むことにより、埋め栓は下穴の全部または下部に形成される新生面に強固に固着して下穴の内部で芯材として機能する。これにより、新たに打ち込まれる犬釘やネジ釘の引き抜き強度が向上すると共に、補修を短時間に行うことができる。
【００２４】
埋め栓は、まくら木と同一の素材を用いるのが良い。例えば、合成木材で製されたまくら木を補修する場合は、埋め栓にも合成木材を用いるのが良く、合成木材に含まれる繊維方向が埋め栓の長手方向となるようにするのが好適である。これにより、埋め栓の曲げ剛性（ＥＩ）が向上すると共に、埋め栓に穿孔された下穴に犬釘などの締結部材を打ち込んだ場合に、犬釘を強固に保持して上下方向の耐荷重力を増大させることができる。
一方、埋め栓をまくら木に打ち込んだときに、埋め栓と合成まくら木の繊維方向が同一方向となるようにしても良い。この場合には、犬釘の引き抜き抵抗が向上し、上下方向の耐荷重力が増大する。
【００２５】
前記樹脂材または繊維強化樹脂材からなる栓部材の下端部を下穴から突出させて埋め込む構成とする場合、栓部材は種々の構成を採ることができる。例えば、栓部材は、樹脂材または繊維強化樹脂材からなる円柱状または円筒状の本体部の下端に略円錐形の挿入部を備え、本体部の外径は下穴の内径と略等しく、挿入部の最大外径は下穴の内径よりも大きい埋め栓であり、当該埋め栓に速硬化性樹脂組成物を塗布した後に挿入部を下穴から突出させて下穴に埋め込む構成を採ることができる。この構成によれば、栓部材を下穴に打ち込む際に、略円錐形の挿入部が下穴を押し広げつつ打ち込まれて挿入部は下穴から突出する。これにより、下穴から突出した挿入部が下穴に係合してアンカー部として機能し、栓部材に作用する引き抜き力に対して大きな効力を発現することが可能となる。
【００２６】
また、別の構成としては、栓部材は、樹脂材または繊維強化樹脂材からなる柱状の埋め栓の外周面または下部近傍の外周面に不織布を装着し、当該不織布の装着部位の外径が下穴の内径よりも大きい構成とされ、当該埋め栓に速硬化性樹脂組成物を塗布した後に、埋め栓の下部近傍の一部を下穴から突出させて下穴に埋め込む構成を採ることができる。この構成によれば、不織布の柔軟性により、下穴内部に位置する不織布は埋め栓に密着して縮径された状態で硬化し、下穴から突出する部位の不織布は縮径されない状態で硬化する。これにより、下穴から突出した部位の不織布が下穴に係合してアンカー部として機能し、栓部材に作用する引き抜き力に対して大きな効力を発現することが可能となる。
【００２７】
また、栓部材は、柱状に成形された不織布であり、当該不織布に速硬化性樹脂組成物を含浸させた後に該栓部材を下穴に埋め込む構成とすることもできる（請求項１０）。ここで、不織布は天然繊維または合成繊維を、粘着剤、加熱加圧あるいは製縫などによって不規則に配列させたり、あるいは、もつれさせて製した生地である。この不織布に速硬化性接着剤又は樹脂組成物を含浸させることにより、樹脂剤が硬化すると不織布は繊維で強化された繊維強化樹脂材となる。従って、不織布（栓部材）に速硬化性樹脂組成物を含浸させて下穴に埋め込むと、不織布は下穴の下部内壁面に沿って密着しつつ短時間に硬化して強固に固着すると共に、不織布は下穴の内部で高強度の芯材として機能する。これにより、犬釘又はネジ釘の締結力が向上し、しかも、補修を短時間に行うことが可能となる。
【００２８】
前記不織布からなる栓部材の下端部を下穴から突出させて埋め込む構成とする場合、栓部材は種々の構成を採ることができる。例えば、栓部材は、柱状に成形された不織布であり、当該栓部材の外径は下穴の内径よりも大きく、当該不織布に速硬化性樹脂組成物を含浸させた後に当該栓部材の下端を下穴から突出させて下穴に埋め込む構成を採ることができる。この構成によれば、不織布の柔軟性により、下穴内部に位置する不織布は下穴の内径まで縮径された状態で硬化し、下穴から突出する部位の不織布は縮径されない状態で硬化する。これにより、下穴から突出した部位の不織布が下穴に係合してアンカー部として機能し、栓部材に作用する引き抜き力に対して大きな効力を発現することが可能となる。
【００２９】
別の構成としては、栓部材は、不織布を加圧成形した螺旋状の芯材の周囲に更に不織布を織り込んで柱状に形成され、当該栓部材の外径は下穴の内径よりも大きく、当該不織布に速硬化性樹脂組成物を含浸させた後に当該栓部材の下端を下穴から突出させて下穴に埋め込む構成を採ることができる。この構成によれば、芯材の柔軟性により、下穴内部に位置する芯材は下穴の内径まで縮径された状態で硬化し、下穴から突出する部位の芯材は縮径されない状態で硬化する。これにより、下穴から突出した部位の芯材が下穴に係合してアンカー部として機能し、栓部材に作用する引き抜き力に対して大きな効力を発現することが可能となる。また、この構成において、螺旋状の芯材を一方に回転させることにより栓部材を縮径させ、他方に回転させることにより栓部材を拡径させる構成とすることができる。この構成によれば、芯材を一方に回転させて栓部材を縮径させた状態で下穴に挿入し、挿入後に芯材を他方に回転させて拡径させることができ、栓部材を下穴に極めて容易に埋め込むことが可能となる。
【００３０】
別の構成としては、栓部材は、不織布で形成される円筒状の本体部材と、円錐体の頂部に引き上げ部を設けた拡径部材を備え、引き上げ部を本体部材に挿通し、円錐体を本体部材の下端に当接させて構成され、本体部材に速硬化性樹脂組成物を含浸させた後に当該本体部材の下端を下穴から突出させて下穴に埋め込み、引き上げ部を本体部材に対して引き上げることにより円錐体によって本体部材の下端を拡径する構成を採ることができる。この構成によれば、下穴から突出した本体部材の下端が拡径した状態で硬化し、突出部位が下穴に係合してアンカー部として機能し、栓部材に作用する引き抜き力に対して大きな効力を発現することが可能となる。尚、円錐体を引き上げ部によって上方へ引き上げる代わりに、本体部材の下方に予め円錐体を配置し、当該円錐体へ向けて本体部材を打ち込んで下端を拡径させることも可能である。
【００３１】
また、別の構成としては、栓部材は、柱状に成形された不織布であり、速硬化性樹脂組成物を含浸させた栓部材を下穴から突出させて埋め込む構成を採ることができる。この構成によれば、不織布を下穴に圧入すると、不織布は柔軟性を有するので、下穴から突出した下端部はバラストなどに当接して先端部が湾曲する。この状態で速硬化性樹脂組成物を硬化させることにより、下穴から突出する部位を湾曲させた栓部材を形成することが可能である。
【００３２】
また、栓部材は、弾性を有するチューブに速硬化性樹脂組成物を注入して形成され、前記チューブの外周面に速硬化性樹脂組成物を塗布した後にチューブを下穴に挿通し、当該チューブ内に前記速硬化性樹脂組成物を圧入し、これによりチューブ外周面を前記釘穴並びに下穴内周面に密着させることもできる（請求項１１）。これによれば、弾性を有するチューブに注入される速硬化性樹脂組成物によってチューブが下穴に沿って押し広げられ、チューブに注入された速硬化性樹脂組成物は下穴を充填する状態で硬化する。これにより、等価的に下穴の形状に即した栓部材を下穴の内壁に密着させて嵌入した状態となり、犬釘またはネジ釘の締結力を向上した栓部材として機能させることが可能となる。
【００３３】
弾性を有する上記チューブの内部に、ガラス長繊維を含む繊維体または組紐状体の少なくともいずれかで形成される芯材を挿入する構成を採ることができる。この構成によれば、チューブに注入される速硬化性樹脂組成物が芯材に浸透して硬化することにより、栓部材は繊維で強化された繊維強化樹脂材となる。これにより、犬釘またはネジ釘の締結力を一層向上した栓部材として機能させることが可能となる。
【００３４】
上記チューブによる栓部材の下端部を下穴から突出させて埋め込む構成とする場合、栓部材は種々の構成を採ることができる。例えば、栓部材は、下穴に挿通した弾性を有するチューブに速硬化性樹脂組成物を注入して形成され、当該チューブは下穴から突出させて下穴に挿通させる構成を採ることができる。この構成によれば、下穴から突出したチューブは注入される速硬化性樹脂組成物によって膨張し、チューブが膨張した状態で内部の速硬化性樹脂組成物は硬化する。これにより、下穴から突出した部位が下穴に係合し、栓部材に作用する引き抜き力に対して大きな効力を発現することが可能となる。この構成において、栓部材全体を弾性を有するチューブで形成する代わりに、栓部材を、下穴に挿通される樹脂材または繊維強化樹脂材でなる円筒形の本体部の下端に、弾性を有するチューブでなる拡径部を備えた構成を採ることも可能である。
【００３５】
また、前記栓部材は、多数のガラス長繊維を長手方向に揃えて束ねた繊維体であり、該栓部材を捩りつつ下穴に挿通した後、該下穴内に速硬化性樹脂組成物を注入することもできる（請求項１２）。これによれば、下穴に注入される速硬化性樹脂組成物が繊維体に浸透して硬化することにより、栓部材は繊維強化樹脂材となる。これにより、犬釘またはネジ釘の締結力を一層向上した栓部材として機能させることが可能となる。また、繊維体を捩りながら下穴に挿通するので、挿通作業性がよく、容易かつ迅速に繊維体の挿通を行える。なお、繊維体としては、例えばガラス長繊維を簾状に編んだマット状のものや、これを筒状に形成したものを用いることができる。また、繊維体は、下穴から釘穴に亘って挿通されることが好ましく、速硬化性樹脂組成物は、下穴並びに釘穴に充填されることが好ましい。なお、上記繊維体は、ガラス長繊維をスダレ状に編んだマット状のものや、これを筒状に形成したものなど、適宜の構成とすることができる。
【００３６】
また、前記栓部材は、多数のガラス長繊維を長手方向に揃えて束ねた繊維体と、該繊維体の内部に設けられたひも又は棒状の心材とを備えるとともに、該栓部材の下端部において前記繊維体と前記心材とを固着させたものであり、該栓部材の下端部が下穴の下端部よりも下方に突出する位置まで前記繊維体を捩りつつ栓部材を下穴に挿通し、前記心材を引き上げて前記突出部分において前記繊維体の下端部を膨径させた後、該下穴内に速硬化性樹脂組成物を注入することもできる（請求項１３）。これによれば、膨径された繊維体の下端部に速硬化性樹脂組成物が含浸して硬化すると、該下端部が下穴径より大径の係止部乃至アンカー部として機能し、栓部材に作用する引き抜き力に対して大きな抗力を発現することができ、犬釘またはネジ釘の締結力を一層向上した栓部材として機能させることが可能となる。なお、上記繊維体は、ガラス長繊維をスダレ状に編んだマット状のものや、これを筒状に形成したものなど、適宜の構成とすることができる。
【００３７】
前記本発明において、速硬化性樹脂組成物や速硬化性接着剤としては、水と反応して発泡することがなく、１０分程度の短時間で硬化する速硬化性を有するものを採用するのが好ましく、また、まくら木を構成する熱硬化性樹脂との接着性に優れたものを採用するのが好ましい。具体的には、速硬化性樹脂組成物や速硬化性接着剤としては、有機過酸化物触媒などのラジカル発生剤、硬化促進剤及びガラスチョップなどの短繊維を含有する不飽和ポリエステル樹脂を用いることができる。その他、ビニルエステル樹脂やウレタン樹脂により主構成されるものであっても良い。
【００３８】
不飽和ポリエステル樹脂は、不飽和二塩基酸及び飽和二塩基酸と二価アルコールとを縮合反応させて合成され、分子内に不飽和結合とエステル結合を持つ。この樹脂は、分子量が数千程度であり、また単独重合性に乏しいため、通常、スチレンのようなビニルモノマーと共重合させ硬化樹脂とする。従って、不飽和ポリエステルは、一般に、不飽和ポリエステルをモノマーに溶解した比較的低粘度の液状樹脂として流通されている。硬化の際にはラジカル発生剤、例えば有機過酸化物を触媒として用いる。
【００３９】
不飽和ポリエステル樹脂に使用される不飽和二塩基酸としては、無水マレイン酸やフマル酸などを挙げることができ、飽和二塩基酸としては、アジピン酸、無水フタル酸、イソフタル酸、テトラクロロ無水フタル酸、３，６−エンドジクロロメチレン・テトラクロロフタル酸並びに３，６−エンドメチレン・テトラヒドロ無水フタル酸などを挙げることができる。
【００４０】
不飽和ポリエステル樹脂に使用される二価アルコールとしては、エチレングリコール、プロピレングリコール、１，３−ブタンジオール、ジエチレングリコール、ジプロピレングリコール、ネオピンチルグリコール並びにビスフェノールＡプロピレンオキシド付加物などを挙げることができる。
【００４１】
不飽和ポリエステル樹脂に使用するビニルモノマーとしては、スチレン、オルト−クロルスチレン、ジアリルフタレート、トリアリルイソシアヌレート、メチルメタクリル酸並びにジアリルベンゼンホスフォネートなどを挙げることができる。
【００４２】
不飽和ポリエステル樹脂を配合組成から分類すると、一般用樹脂（オルソ系不飽和ポリエステル樹脂）、イソフタル酸系樹脂、ビスフェノールＡ系樹脂などに分類できる。一般用樹脂の中でも無水マレイン酸の量を特に増加させたものは高反応性樹脂と呼ばれており、この高反応性樹脂は硬度や耐熱温度が高く、また、硬化速度や硬化時の発熱も比較的大きい。
【００４３】
不飽和ポリエステル樹脂の具体例としては、例えば、日本触媒化学工業（株）製「エポラック」、日本化薬（株）製「カヤレジンＷＭＣ」、日本合成化学工業（株）製「ゴーセラック」、日本有機化学工業（株）製「ユーキラック」、（株）白山製作所製「ハクサンプレミックス」、日立化成工業（株）製「ポリセット」、不動化学工業（株）製「フドウプリミックス」、松下電工（株）製「ナショナルプリミックス」、三井東圧化学（株）「エスター」、日本合成化工（株）製「エステライト」、並びに、住友バイエルウレタン製「ロスキダール」などを挙げることができる。
【００４４】
不飽和ポリエステル樹脂の硬化剤としては、過酸化ベンゾイル、メチルエチルケトンパーオキサイド（ＭＥＫＰＯ）、シクロヘキサノンパーオキシド、ラウロイルパーオキシド、ジ−ｔｅｒｔ−ブチルパーオキシド、ｔｅｒｔ−ブチルパーベンゾエート、クメンハイドロパーオキシド並びにジクミルパーオキシドなどの有機過酸化物触媒を好適に用いることができる。
【００４５】
さらに、常温で１０分程度で硬化する速硬化性を得るために、硬化促進剤を混合するのが好適である。かかる硬化促進剤としては、ナフテン酸コバルトやジメチルアニリンなどを用いることができる。触媒としてＭＥＫＰＯを用いる場合には、促進剤としてナフテン酸コバルトを単独で、若しくはジメチルアニリンと共に用いることができる。ＭＥＫＰＯは、通常、ジメチルフタレートの６０％溶液として入手することができ、ナフテン酸コバルトは金属コバルト含有量６％のものを入手できる。促進剤としてナフテン酸コバルトとジメチルアニリンの両方を用いる場合、ナフテン酸コバルトの量を、ジメチルアニリンの量の２倍〜３倍程度（重量部）とするのが好ましい。
【００４６】
触媒（硬化促進剤）は、不飽和ポリエステル樹脂１００重量部に対し１〜３重量部用いることが好ましく、より好ましくは、１．８〜２．２重量部とするのが良い。硬化促進剤の量は、樹脂の組成や気温などによって硬化時間が著しく異なってくるため、予め試験を行うことにより適正な促進剤量を決定しておくことが好ましい。
【００４７】
上記短繊維としては、ガラス繊維、炭素繊維並びにアラミド繊維などを挙げることができるが、ガラスチョップを用いることが、機械的強度、耐候性並びにコストの観点から望ましい。
【００４８】
なお、速硬化性樹脂組成物には、必要に応じて、適宜の添加剤や充填材などが配合されていても良い。また、速硬化性樹脂材は、少なくとも硬化剤を未硬化樹脂とは別に梱包しておき、現場での下穴への注入直前に硬化剤を混合するのが好ましい。例えば、上記不飽和ポリエステル樹脂を採用する場合は、ラジカル開始剤のみを別に梱包し、他の不飽和ポリエステル樹脂、硬化促進剤並びに短繊維は予め工場で配合して梱包しておくことができる。これにより、気温に応じた最適な硬化促進剤の配合量を保証して、硬化速度を最適なものとすることができる。
【００４９】
まくら木を構成する繊維強化熱硬化性樹脂発泡体における発泡樹脂の種類としては、例えば、ウレタン樹脂、エポキシ樹脂、ビニルエステル樹脂、不飽和ポリエステル樹脂、フェノール樹脂などの熱硬化樹脂であって硬質のものが好適に使用される。なお、発泡樹脂中に、圧縮強度の向上や低コスト化を図るために、炭酸カルシウム、石膏、タルク、水酸化アルミニウム、クレーなどの無機充填材や、シラスバルーン、パーライト、ガラスバルーン等の軽量骨材が添加されていても良い。
【００５０】
また、発泡体を補強する繊維としては、例えば、ガラス繊維、炭素繊維、金属繊維等の無機質繊維、天然繊維、合成繊維等の有機質繊維のいずれであっても良いが、強度や経済性の面からガラス繊維が適している。ガラス繊維としては、ガラスロービング、ガラスロービングクロス、ガラスマット、コンティニュアスストランドマット等の形態のものが挙げられる。この繊維は単独で使用しても良いし、２層以上積層して使用しても良く、また、長繊維と短繊維を混ぜて使用しても良い。なお、ガラス長繊維を長手方向に引き揃えて補強繊維とした、ガラス長繊維強化硬質ウレタン樹脂発泡体（例えば、積水化学工業株式会社製、商品名「エスロンネオランバーＦＦＵ」など）を採用するのが、軽量化、耐久性および加工性の確保のために最も好ましい。
【００５１】
まくら木や栓部材を合成木材で成する場合、合成木材に含まれる繊維方向が各部材の長手方向となるようにするのが良い。即ち、まくら木にかかる応力は、主としてレールを支点とする曲げモーメントに起因するものであり、まくら木の長手方向への高い曲げ剛性（ＥＩ）が要求される。合成木材の繊維方向をまくら木の長手方向へ合わせたものや、或いは、繊維方向の異なる合成木材を積層したまくら木とすることにより、高い曲げ剛性を得ることができる。また、まくら木に埋め込む栓部材についても、繊維方向が部材の長手方向となるように原板から切り出したものを用いるのが良い。
【発明の効果】
【００５２】
本発明によれば、変形した既設の釘穴を掘り下げるだけで充分な強度を備えた補修を行うことができ作業効率が向上するとともに、短時間に充分な強度を備えた補修を行うことができ、夜間や列車の通過の合間を縫って効率良く作業を行うことが可能となる。
【発明を実施するための最良の形態】
【００５３】
以下、図面を参照しつつ本発明の好適な実施形態を説明する。
【００５４】
図１はレールの固定構造の一例を示す断面図、図２は本発明の実施形態に係る補修方法の工程を示す説明図、図３は図２に示す補修方法によって補修されたまくら木にネジ釘を固定する手順を示す説明図である。
尚、本実施形態の説明に際しては、合成木材で製されたまくら木を用いるものとし、レールの固定構造については、図１の様に、タイプレートを介してまくら木に固定されるものとして述べる。
【００５５】
図１に示すレールの固定構造では、タイプレート１２から上方へ突出したボルト１３がレール１１の左右に位置し、このボルト１３に押さえ部材１４を通してナット１５を締め付けることにより、タイプレート１２がレール１１を挟持固定する。一方、ネジ釘１６をタイプレート１２を通してまくら木１０にねじ込むことにより、タイプレート１２はまくら木１０に固定される。即ち、レール１１はタイプレート１２を介してまくら木１０に固定される構造である。
【００５６】
ここで、列車の通過に伴ってレール１１には上下方向および横方向へ繰り返して荷重が印加される。このため、図１に示すように、ネジ釘１６にもレール１１からタイプレート１２を介して上下方向および横方向への力が作用する。特に、ネジ釘１６の頭部に作用する横方向の力はまくら木の釘穴（既設の穴）１７を押し広げるように作用し、釘穴１７の上部１７ａが次第に広がるように変形する。また、変形した釘穴１７には雨水が侵入し、緩みの発生に伴ってネジ釘１６は釘穴１７の内部で摩擦運動を生じる。このため、内壁面は疲弊して水が浸み込んだり錆や汚れが付着している。
【００５７】
以下に、このような変形した釘穴１７の補修方法を、図１，図２を参照して説明する。
まず、まくら木１０にねじ込まれたネジ釘１６を抜き取り、図２（ａ）の様に、タイプレート１２のネジ釘挿通用釘穴（固定穴）１２ａを通して、まくら木の変形した釘穴１７の内部にドリル（穿孔具）３５を挿入する。そして、ドリル３５によって釘穴１７を掘り下げ、まくら木１０の底面へ貫通する下穴１８を穿孔する（図２（ｂ）参照）。
【００５８】
本実施形態では、タイプレート１２の固定穴１２ａの内径は２５ｍｍφであり、ネジ釘１６のネジ部外径は略２０ｍｍφである。そして、２３ｍｍ〜２４ｍｍφのドリル３５を用いて下穴１８を穿孔している。
下穴１８を穿孔すると、図２（ｂ）の様に、変形した釘穴１７の下部の一部を拡径しつつ掘り下げられて貫通し、穿孔された下穴１８の内周壁１８ａは新生面が露出する。また、まくら木１０の底面には開口１８ｂが形成され、釘穴１７に滞留していた雨水やゴミは開口１８ｂを通じてまくら木１０の下方へ流出する。一方、釘穴１７の上部１７ａはドリル３５よりも大径であるため、変形した周壁がそのまま残る。
【００５９】
尚、図には示していないが、下穴１８を穿孔後に、タイプレート１２の固定穴１２ａから圧縮空気を噴射して、下穴１８の内周壁に付着した水分やゴミを強制的に開口１８ｂ側から吹き飛ばすエアーブローを行うのが良い。
【００６０】
次いで、図２（ｂ）の様に、円柱状に成形した不織布１９を不飽和ポリエステル樹脂組成物でなる速硬化性接着剤２０に浸して繊維中に接着剤２０を含浸させる。そして、接着剤２０を含浸させた不織布１９をタイプレート１２の固定穴１２ａを介して下穴１８へ嵌め込む。
本実施形態に採用する不織布１９は、天然または合成繊維を加熱加圧して円柱状に成形したもので、下穴１８の掘り下げた部位の内径と略等しい外径を有し、まくら木１０の高さよりも僅かに短い長さを有する。
【００６１】
また、本実施形態で採用する速硬化性接着剤２０は、短時間で硬化するように配合調整された樹脂剤であり、主剤と硬化剤とを現場において注入直前に混合して用いる。
【００６２】
続いて、図２（ｃ）の様に、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。
これにより、樹脂剤２０は不織布１９と下穴１８との隙間、特に、釘穴１７の上部１７ａに生じる隙間に充填され、直ちに硬化を開始する。そして、数分〜１０分程度経過すると、図２（ｄ）の様に、充填材２０が硬化してまくら木１０の穴補修が完了する。
【００６３】
このように、本実施形態の補修方法は、接着剤および充填材として速硬化性樹脂組成物２０を用いることにより、極めて短時間に効率良く補修作業を行うことができる。また、樹脂組成物２０を含浸させた不織布１９は繊維強化硬質樹脂材と同様の強度を発現し、硬化した不織布１９が下穴１８の内部で芯材として機能する。更に、不織布１９の下部は新生面が露出した下穴１８の内周壁１８ａに強固に固着され、不織布１９の上部には樹脂組成物２０が充填される。これにより、栓部材（不織布）１９はまくら木１０に対して、上下方向および横方向に対して極めて高い耐荷重力を発現する。
【００６４】
次に、このようにして補修されたまくら木１０にタイプレート１２を固定する手順を説明する。まず、図３（ａ）の様に、タイプレート１２の固定穴１２ａからドリル３６を挿入して栓部材（不織布）１９の中心部に軸方向下方へ向けて下穴２２を穿孔する。本実施形態では、ネジ釘１６の径に合わせて１９ｍｍφのドリル３６を用い、ネジ釘１６がまくら木１０にねじ込まれる深さだけ下穴２２を穿孔している。そして、ネジ釘１６をタイプレート１２の固定穴１２ａを通して下穴２２にねじ込むことにより、タイプレート１２の固定が完了する。
【００６５】
このように、本実施形態の補修方法によれば、速硬化性樹脂組成物２０を用い、タイプレート１２を移動することなく、変形した釘穴１７を掘り下げて補修し、変形した元の釘穴１７と略同一の位置に下穴２２を再穿孔して固定している。これにより、一連の補修作業および再固定作業を極めて短時間に効率良く行うことができ、しかも、充分な固定強度を得ることが可能となる。
【００６６】
尚、本実施形態では、栓部材として不織布１９を用いたが、図２（ｂ）に併記した埋め栓２１を栓部材２１として用いることも可能である。
この例では、栓部材２１は、まくら木１０と同一の合成木材を素材とした埋め栓であり、下穴１８の掘り下げられた部位の内径と略等しい外径を有し、まくら木１０の高さよりも僅かに短い形状を有する。そして、図２（ｂ）に示す工程では、埋め栓２１の外周面に速硬化性接着剤２０を塗布して下穴１８に嵌め込む。
【００６７】
このように補修すると、図２（ｄ）の様に、合成木材で製された栓部材２１が下穴１８の内部で剛性を有する芯材として機能し、埋め栓２１の下部側は新生面が露出した下穴１８の内周壁１８ａに強固に固着され、埋め栓２１の上部には充填材２０が充填される。
これにより、埋め栓２１はまくら木１０に強固に固着され、上下方向および横方向に対して極めて高い耐荷重力を発現する。
【００６８】
次に、前記実施形態で示した栓部材１９，２１と構成の異なる栓部材を用いた補修方法の実施形態を順次説明する。尚、前記実施形態で示した補修方法と同一構成部分については同一の符号を付して重複した説明を省略する。また、以下に示す補修方法において、下穴１８を穿孔するまでの手順（図２ａ，図２ｂ参照）、および、補修されたまくら木１０にタイプレート１２を固定する手順（図３参照）については、前記実施形態と同一であるため省略する。
【００６９】
図４は、別の実施形態のまくら木の釘穴補修方法を示す説明図である。本実施形態の補修方法に採用する栓部材２３は、図４（ａ）の様に、ネット状に織られた不織布を円柱状に成形したものである。栓部材２３は、下穴１８の内径よりも僅かに大きい外径を有し、まくら木１０の高さよりも長い。また、栓部材２３に用いる不織布は、前記実施形態で用いた不織布１９と同一素材である（図２ｂ参照）。
【００７０】
補修に際しては、栓部材２３を速硬化性樹脂組成物でなる接着剤２０に浸して繊維中に接着剤２０を含浸させる。そして、図４（ａ），（ｂ）の様に、接着剤２０を含浸させた栓部材２３を、タイプレート１２の固定穴１２ａを介して下穴１８へ嵌め込む。栓部材２３を嵌め込む際は、栓部材２３の下端２３ａを下穴１８の開口１８ｂから突出させる。栓部材２３を下穴１８へ嵌め込むと、図４（ｂ）の様に、栓部材２３の上端は釘穴１７の上端部に位置する。また、不織布２３は柔軟性を有するので、栓部材２３が下穴１８の内部に位置する部位は下穴１８の内径まで縮径される。則ち、栓部材２３を下穴１８に嵌め込むと、栓部材２３が下穴１８から突出する上下の部位は下穴１８の内径に比べて拡径した状態となる。
【００７１】
続いて、図４（ｂ）の様に、上記接着剤２０と同一の速硬化性樹脂組成物２０（充填材）を、タイプレート１２の固定穴１２ａを介して下穴１８へ注入する。注入は、充填材２０の上面がまくら木１０の上面と略同一になるまで行う。
これにより、樹脂剤２０は不織布２３と下穴１８との隙間、特に、下穴１８の上部に位置する釘穴１７の上部１７ａの隙間に充填されて直ちに硬化を開始する。そして、数分〜１０分程度経過すると、図２（ｄ）の様に、栓部材２３に含浸させた接着剤２０および充填材２０が硬化してまくら木１０の釘穴補修が完了する。
【００７２】
補修が完了すると、樹脂組成物２０を含浸させた不織布２３は繊維強化硬質樹脂材と同様の強度を発現し、硬化した不織布２３が下穴１８の内部で芯材として機能する。更に、不織布２３の下部は新生面が露出した下穴１８の内周壁１８ａに強固に固着され、不織布２３の上部には樹脂組成物２０が充填される。更に、不織布２３の下端２３ａの拡径部位が下穴１８の開口１８ｂに係合してアンカー部として機能する。これにより、栓部材（不織布）２３に上方へ向けて加わる引き抜き力や横方向へ加わる力に対して大きな抗力を発現することができ、充分な耐荷重強度を備えた補修を行うことが可能となる。
【００７３】
図５は、別の実施形態のまくら木の釘穴補修方法を示す説明図である。本実施形態の補修方法は、前記図４に示した補修方法と基本的な構成は同一である。但し、本実施形態の補修方法に採用する栓部材（不織布）２４は、前記図４に示した栓部材２３に比べて僅かに長い。
【００７４】
図５に示す補修方法では、図５（ａ），（ｂ）の様に、速硬化性樹脂組成物でなる接着剤２０に浸した不織布２４を下穴１８に嵌め込む際に、下穴１８の開口１８ｂから突出する下端２４ａをバラスト（不図示）などに当接させて湾曲させる。則ち、栓部材２４が開口１８ｂから突出する下端２４ａを湾曲させた状態で硬化させる。これにより、下部２４が開口１８ｂに係合してアンカー部として機能し、前記図４の構成に比べて、栓部材２４に加わる引き抜き力に対して一層強大な抗力を発現することが可能となる。
【００７５】
尚、本実施形態では、栓部材２４の外径を下穴１８の内径よりも僅かに大きい構成とした。しかし、栓部材２４の下端２４ａを湾曲させてアンカー部を形成させて耐荷重強度を向上させることができるので、栓部材２４の外径を下穴１８の内径と略同一としても良い。
【００７６】
図６は、別の実施形態のまくら木の釘穴補修方法を示す説明図である。本実施形態の補修方法は、図６（ａ）の様に、円筒形に成形された不織布でなる本体部材２５ａと、略円錐形を有する円錐体２５ｃの頂部に直線状の引き上げ部２５ｄを備えた拡径部材２５ｂで構成される栓部材２５を用いるものである。
栓部材２５の本体部材２５ａは、下穴１８の内径と略同一の外径を有し、その長さはまくら木１０の高さよりも長い。
【００７７】
補修に際しては、栓部材２５の本体部材２５ａを速硬化性樹脂組成物でなる接着剤２０に浸して繊維中に接着剤２０を含浸させる。そして、図６（ｂ），（ｃ）の様に、拡径部材２５ｂの引き上げ部２５ｄを本体部材２５ａに挿通し、円錐体２５ｃを本体部材２５ａの下端２５ｅに宛った状態で、本体部材２５ａをタイプレート１２の固定穴１２ａを介して下穴１８へ嵌め込む。栓部材２５を嵌め込む際は、栓部材２５の下端を下穴１８の開口１８ｂから突出させる。栓部材２５を下穴１８に嵌め込むと、本体部材２５ａの下端２５ｅは開口１８ｂから突出すると共に、本体部材２５ａの上端は釘穴１７の上部１７ａに位置し、拡径部材２５ｂの引き上げ部２５ｄがタイプレート１２の固定穴１２ａから上方へ突出する。
【００７８】
次いで、図６（ｃ），（ｄ）の様に、下穴１８の内部に本体部材２５ａを位置させたまま、拡径部材２５ｂの引き上げ部２５ｄを上方へ向けて引き上げる。すると、円錐体２５ｃが不織布でなる本体部材２５ａの内部に嵌入し、本体部材２５ａの下端２５ｅが押し広げられて拡径する。
【００７９】
続いて、図６（ｅ），（ｆ）の様に、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。
これにより、充填材２０は本体部材２５ａの内部および本体部材２５ａと下穴１８との隙間に充填される。そして、充填材２０が硬化するとまくら木１０の釘穴補修が完了する。
【００８０】
補修が完了すると、樹脂組成物２０を含浸させた栓部材２５の本体部材２５ａは繊維強化硬質樹脂材と同様の強度を発現し、硬化した不織布２３が下穴１８の内部で芯材として機能する。また、本体部材２５ａの下部は新生面が露出した下穴１８の内周壁１８ａに強固に固着され、本体部材２５ａの上部には樹脂組成物２０が充填される。更に、本体部材２５ａの下端２５ｅは拡径されて下穴１８の開口１８ｂに係合してアンカー部として機能する。これにより、栓部材（不織布）２５に上方へ向けて加わる引き抜き力や横方向へ加わる力に対して大きな抗力を発現することができ、充分な耐荷重強度を備えた補修を行うことが可能となる。
【００８１】
尚、本実施形態では、引き上げ部２５ｄによって円錐体２５ｃを上方へ引き上げる構成としたが、本体部材２５ａの下方に予め円錐体２５ｃを配置し、当該円錐体２５ｃへ向けて本体部材２５ａを打ち込んで下端２５ｅを拡径させることも可能である。
【００８２】
図７は、別の実施形態のまくら木の釘穴補修方法を示す説明図である。本実施形態の補修方法に採用する栓部材２６は、図７（ａ）の様に、不織布を加圧成形した螺旋状の芯材２６ａの周囲に、更にネット状の不織布２６ｂを織り込んで円筒状に形成された部材である。栓部材２６の上端２６ｃは開放され、底部２６ｄは閉塞されている。栓部材２６の外径は下穴１８の内径よりも大きい。また、栓部材２６は、底部２６ｄ側に対して上端２６ｃ側を反時計方向（図７ａの矢印方向）へ回動させると拡径し、逆に、上端２６ｃ側を時計方向へ回動させると縮径する構造とされている。
【００８３】
補修に際しては、まず、栓部材２６を前記手順によって時計方向へ回動させて縮径し、、縮径した栓部材２６を速硬化性樹脂組成物でなる接着剤２０に浸して繊維中に接着剤２０を含浸させる。次いで、図７（ｂ），（ｃ）の様に、栓部材２６を底部２６ｄ側からタイプレート１２の固定穴１２ａを介して下穴１８へ嵌め込む。栓部材２６を嵌め込む際は、栓部材２６の底部２６ｄを下穴１８の開口１８ｂから突出させる。そして、栓部材２６の上端２６ｃ側を専用の治具（不図示）を用いて反時計方向へ回動させて拡径する。このようにして栓部材２６を下穴１８に嵌め込むと、底部２６ｄは開口１８ｂから突出すると共に、上部２６ｃは釘穴１７の上部１７ａに位置する。また、栓部材２６は、下穴１８に位置する部位は下穴１８の内径と略同一の外径となり、下穴１８から突出する底部２６ｄおよび上端２６ｃは下穴１８の内径よりも拡径した状態となる。
【００８４】
続いて、図７（ｄ），（ｅ）の様に、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。
これにより、充填材２０は栓部材２６の内部および栓部材２６と下穴１８との隙間に充填される。そして、充填材２０が硬化するとまくら木１０の釘穴補修が完了する。
【００８５】
補修が完了すると、樹脂組成物２０を含浸させた栓部材２６は繊維強化硬質樹脂材と同様の強度を発現し、硬化した不織布の芯材２６ａおよび不織布２６ｂが下穴１８の内部で芯材として機能する。また、栓部材２６の外周面は新生面が露出した下穴１８の内周壁１８ａに強固に固着され、上端２６ｃの周囲には樹脂組成物２０が充填される。更に、栓部材２６の底部２６ｄは拡径されて下穴１８の開口１８ｂに係合してアンカー部として機能する。これにより、栓部材（不織布）２５に上方へ向けて加わる引き抜き力や横方向へ加わる力に対して大きな抗力を発現することができ、充分な耐荷重強度を備えた補修を行うことが可能となる。
【００８６】
また、本実施形態によれば、栓部材２６を縮径させて下穴１８へ容易に嵌め込むことができ、再度拡径させた状態で接着剤２０を硬化させて容易に装着することができ、補修作業を短時間に効率良く行うことが可能である。
尚、本実施形態では、栓部材２６を回動させて拡径、縮径を行う構成とした。しかし、栓部材２６自体が径方向外方へ向かうバネ性を有することから、栓部材２６の外径を下穴１８の内径よりも大きい構成として、栓部材２６を下穴１８に圧入する構成を採ることも可能である。
【００８７】
図８は、別の実施形態のまくら木の釘穴補修方法を示す説明図である。本実施形態の補修方法に採用する栓部材２７は、図８（ａ）の様に、樹脂材または繊維強化樹脂材からなる円柱状の本体部２７ｂの下端に略円錐形の挿入部２７ｃを備えた埋め栓である。挿入部２７ｃの傾斜面には、後述する下穴１８への嵌入を容易にするための断面がＶ字状の溝２７ｄが軸方向に向けて放射状に４本設けられている。本体部２７ｂの外径は下穴１８の内径と略等しく、挿入部２７ｃの最大外径は下穴１８の内径よりも僅かに大きい。また、本体部２７ｂの上端は所定長だけ拡径されて拡径部２７ａが形成されている。尚、本実施形態では、栓部材２７を円柱状に形成しているが、円筒状に形成することも可能である。
【００８８】
補修に際しては、まず、栓部材２７の本体部２７ｂおよび挿入部２７ｃを速硬化性樹脂組成物でなる接着剤２０に浸して表面に接着剤２０を付着させる。次いで、図８（ｂ），（ｃ）の様に、栓部材２７を挿入部２７ｃ側からタイプレート１２の固定穴１２ａを介して下穴１８へ嵌め込む。栓部材２７を下穴１８に嵌め込む際は、拡径部２７ａをハンマー（不図示）などで叩くことにより、略円錐形の挿入部２７ｃによって下穴を押し広げつつ打ち込み、挿入部２７ｃを下穴１８から下方へ突出させる。
栓部材２７を下穴１８に嵌入させると、図８（ｃ）の様に、本体部２７ｂが下穴１８の内部に位置し、挿入部２７ｃは下穴１８から下方へ突出すると共に、拡径部２７ａは釘穴１７の上部１７ａに位置する。
【００８９】
続いて、図８（ｃ），（ｄ）の様に、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。
これにより、充填材２０は栓部材２６の内部および栓部材２７と下穴１８との隙間に充填される。そして、充填材２０が硬化するとまくら木１０の釘穴補修が完了する。
【００９０】
補修が完了すると、栓部材２７の本体部２７ｂの外周面は新生面が露出した下穴１８の内周壁１８ａに強固に固着され、拡径部２７ａの周囲には樹脂組成物２０が充填される。更に、栓部材２７の挿入部２７ｃは下穴１８の開口１８ｂに係合してアンカー部として機能する。これにより、栓部材２７に上方へ向けて加わる引き抜き力や横方向へ加わる力に対して大きな抗力を発現することができ、充分な耐荷重強度を備えた補修を行うことが可能となる。
【００９１】
図９は、別の実施形態のまくら木の釘穴補修方法を示す説明図である。本実施形態の補修方法に採用する栓部材２８は、図９（ａ）の様に、樹脂材または繊維強化樹脂材からなる円柱状の本体部２８ａの略中央部から下端に渡る外周面に、所定の厚さを有するネット状の不織布２８ｂを接合した部材である。本体部２８ａの外径は、下穴１８の内径よりも僅かに小さく、不織布２８ｂの設けられた部位の外径は下穴１８の内径よりも僅かに大きい。尚、本実施形態では、栓部材２８の本体部２８ａを円柱状に形成しているが、円筒状に形成することも可能である。また、不織布２８ｂは、本体部２８ａの外周面全面に渡って設けても良い。
【００９２】
補修に際しては、まず、栓部材２８の不織布２８ｂの設けられた部位を速硬化性樹脂組成物でなる接着剤２０に浸して不織布２８ｂに接着剤２０を含浸させる。次いで、図９（ｂ），（ｃ）の様に、栓部材２８を不織布２８ｂ側からタイプレート１２の固定穴１２ａを介して下穴１８へ嵌め込む。栓部材２８を下穴１８に嵌め込む際は、本体部２８ａの上端をハンマー（不図示）などで軽く叩くことにより、不織布２８ｂを本体部２８ａに密着させつつ嵌入させ、不織布２８ｂの設けられた本体部２８ａの下端を下穴１８から下方へ突出させる。
【００９３】
栓部材２８を下穴１８に嵌入させると、図９（ｃ）の様に、本体部２８ａの下端に設けられた不織布２８ｂは下穴１８から突出して拡径し、下穴１８の内部に位置する不織布２８ｂは、下穴１８の内径に規制されて本体部２８ａに密着する。
【００９４】
続いて、図９（ｃ），（ｄ）の様に、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。
これにより、充填材２０は栓部材２６の内部および栓部材２７と下穴１８との隙間に充填される。そして、不織布２８ｂに含浸した接着剤２０と充填材２０が硬化するとまくら木１０の釘穴補修が完了する。
【００９５】
補修が完了すると、栓部材２８の本体部２８ａの外周面、および、不織布２８ｂが設けられた部位の一部は新生面が露出した下穴１８の内周壁１８ａに強固に固着され、本体部２８ａの上部側の周囲には樹脂組成物２０が充填される。更に、本体部２８ａの下端に設けられた不織布２８ｂは拡径した状態で硬化され、硬化した不織布２８ｂは下穴１８の開口１８ｂに係合してアンカー部として機能する。これにより、栓部材２８に上方へ向けて加わる引き抜き力や横方向へ加わる力に対して大きな抗力を発現することができ、充分な耐荷重強度を備えた補修を行うことが可能となる。
【００９６】
図１０は、別の実施形態のまくら木の釘穴補修方法を示す説明図である。本実施形態の補修方法に採用する栓部材２９は、図１０（ａ）の様に、弾性を有するゴムチューブ２９ａの内部に速硬化性樹脂組成物でなる充填材２０を注入し硬化させて形成される。ゴムチューブ２９ａの底部２９ｂは閉塞され、外径は下穴１８の内径と概ね等しい。
【００９７】
補修に際しては、まず、ゴムチューブ２９ａを速硬化性樹脂組成物でなる接着剤２０に浸して表面に接着剤２０を付着させる。次いで、図１０（ｂ），（ｃ）の様に、ゴムチューブ２９ａを底部２９ｂ側からタイプレート１２の固定穴１２ａを介して下穴１８へ挿入する。挿入に際しては、ゴムチューブ２９ａの内部に長尺の棒（不図示）などを挿入し、当該棒と共にゴムチューブ２９ａを下穴１８へ挿入し、ゴムチューブ２９ａの底部２９ｂを下穴１８から下方へ突出させる。
【００９８】
続いて、図１０（ｃ），（ｄ）の様に、上記接着剤２０と同一の速硬化性樹脂組成物（充填材）２０を、注入器３７を用いてゴムチューブ２９ａの内部に注入する。注入に際しては、注入器３７の注入口３７ａをゴムチューブ２９ａの上端内部に密着させ、レバー３７ｂを操作してゴムチューブ２９ａに充填材２０を注入する。
【００９９】
ゴムチューブ２９ａの内部に充填材２０が充分注入されると、図１０（ｄ）の様に、ゴムチューブ２９ａは膨張して下穴１８の内周壁１８ａおよび釘穴１７の上部１７ａの内壁に密着する。また、ゴムチューブ２９ａが下穴１８から下方へ突出する部位は、充填材２０の注入に伴って膨張する。充填材２０は、釘穴１７の上部１７ａに至るまでゴムチューブ２９ａの内部に注入し、注入が完了すると、図１０（ｅ）の様に、ゴムチューブ２９ａの上端部を釘穴１７の上部１７ａに押し込む。そして、ゴムチューブ２９ａの表面に付着した接着剤２０と充填材２０が硬化するとまくら木１０の釘穴補修が完了する。
【０１００】
補修が完了すると、ゴムチューブ２９ａの外周面の一部は新生面が露出した下穴１８の内周壁１８ａに固着され、外周面の残りの部位は釘穴１７の上部１７ａの内壁に密着して固着する。更に、ゴムチューブ２９ａの底部２９ｂは下穴１８から突出して拡径（膨張）した状態で硬化され、拡径部位は下穴１８の開口１８ｂに係合してアンカー部として機能する。これにより、栓部材２９に上方へ向けて加わる引き抜き力や横方向へ加わる力に対して大きな抗力を発現することができ、充分な耐荷重強度を備えた補修を行うことが可能となる。
【０１０１】
図１１は、別の実施形態のまくら木の釘穴補修方法を示す説明図である。本実施形態の補修方法は、前記図１０に示した補修方法に用いた栓部材２９の一部を変更した栓部材３０を採用したものであり、同一部分については同一の符号を付して重複した説明を省略する。
【０１０２】
本実施形態の補修方法に採用する栓部材３０は、図１１（ａ）の様に、弾性を有するゴムチューブ３０ａの内部にガラス長繊維を含む繊維体３０ｃが挿入され、更に、速硬化性樹脂組成物でなる充填材２０を注入し硬化させて形成される。ゴムチューブ３０ａは、前記実施形態で採用した栓部材２９のゴムチューブ２９ａと同一である。繊維体３０ｃは、ガラス長繊維を束ねて円柱状に成形したものであるが、下部３０ｄ側の所定長は、ガラス長繊維の繊維素を束ねない状態とされている。
【０１０３】
補修は、繊維体３０ｃをゴムチューブ３０ａの内部に挿入する点を除いて、前記実施形態と同様の手順で行われる。則ち、ゴムチューブ３０ａの表面に接着剤２０を付着させると共に、図１１（ｂ）の様に、ゴムチューブ３０ａの内部に繊維体３０ｃを下部３０ｄ側から挿入する。次いで、図１１（ｂ），（ｃ）の様に、ゴムチューブ３０ａを底部３０ｂ側からタイプレート１２の固定穴１２ａを介して下穴１８へ挿入し、底部３０ｂを下穴１８から下方へ突出させる。
【０１０４】
続いて、図１１（ｃ），（ｄ）の様に、上記接着剤２０と同一の速硬化性樹脂組成物（充填材）２０を、注入器３７を用いてゴムチューブ３０ａの内部に注入する。ゴムチューブ３０ａの内部に充填材２０が充分注入されると、図１１（ｄ）の様に、ゴムチューブ３０ａは膨張して下穴１８の内周壁１８ａおよび釘穴１７の上部１７ａの内壁に密着する。また、ゴムチューブ３０ａが下穴１８から下方へ突出する部位は、充填材２０の注入に伴って膨張し、内部に挿入された繊維体３０ｃの下部３０ｄは、膨張に伴って繊維素が広がる。そして、ゴムチューブ３０ａの表面に付着した接着剤２０と充填材２０が硬化するとまくら木１０の釘穴補修が完了する。
【０１０５】
補修が完了すると、ゴムチューブ３０ａの外周面の一部は新生面が露出した下穴１８の内周壁１８ａに固着され、外周面の残りの部位は釘穴１７の上部１７ａの内壁に密着して固着する。更に、ゴムチューブ３０ａの底部３０ｂは下穴１８から突出して拡径（膨張）した状態で硬化され、拡径部位は下穴１８の開口１８ｂに係合してアンカー部として機能する。本実施形態の栓部材３０は、ゴムチューブ３０ａの内部に繊維体３０ｃを挿入して硬化させるので、繊維体３０ｃに充填材２０が含浸されて硬化することにより、繊維強化樹脂材として機能する。これにより、栓部材３０に上方へ向けて加わる引き抜き力や横方向へ加わる力に対して一層大きな抗力を発現することができ、充分な耐荷重強度を備えた補修を行うことが可能となる。
【０１０６】
図１２は、別の実施形態のまくら木の釘穴補修方法を示す説明図である。本実施形態の補修方法に採用する栓部材３１は、図１２（ａ）の様に、樹脂材または繊維強化樹脂材からなる円筒状の本体部３１ａの下端に弾性を有するゴムでなる袋体３１ｂを接合した構成を有する。本体部３１ａの外径は下穴１８の内径と略同一である。また、栓部材３１はまくら木１０の高さよりも僅かに長い。
【０１０７】
補修に際しては、まず、栓部材３１をを速硬化性樹脂組成物でなる接着剤２０に浸して表面に接着剤２０を付着させる。次いで、図１２（ｂ），（ｃ）の様に、栓部材３１を袋体３１ｂからタイプレート１２の固定穴１２ａを介して下穴１８へ挿入する。挿入に際しては、栓部材３１の袋体３１ｂを下穴１８から下方へ突出させる。
【０１０８】
続いて、図１２（ｄ）の様に、上記接着剤２０と同一の速硬化性樹脂組成物（充填材）２０を、注入器３７を用いて本体部３１ａの内部に注入する。注入に際しては、注入器３７の注入口３７ａを本体部３１ａの開口３１ｃに密着させ、レバー３７ｂを操作して充填材２０を注入する。栓部材３１の内部に充填材２０が充分注入されると、図１２（ｅ）の様に、袋体３１ｂは膨張する。
【０１０９】
次いで、図１２（ｅ），（ｆ）の様に、上記接着剤２０と同一の速硬化性樹脂組成物２０（充填材）を、タイプレート１２の固定穴１２ａを介して下穴１８へ注入する。注入は、充填材２０の上面がまくら木１０の上面と略同一になるまで行う。これにより、充填材２０は栓部材３１と下穴１８との隙間に充填される。そして、栓部材３１の表面に付着した接着剤２０と充填材２０が硬化するとまくら木１０の釘穴補修が完了する。
【０１１０】
補修が完了すると、栓部材３１の本体部３１ａの外周面の一部は新生面が露出した下穴１８の内周壁１８ａに固着され、外周面の残りの部位は釘穴１７の上部１７ａ内部に充填された充填材２０によって固着される。更に、栓部材３１の袋体３１ｂが膨張（拡径）した状態で硬化され、拡径部位は下穴１８の開口１８ｂに係合してアンカー部として機能する。これにより、栓部材２９に上方へ向けて加わる引き抜き力や横方向へ加わる力に対して大きな抗力を発現することができ、充分な耐荷重強度を備えた補修を行うことが可能となる。
【０１１１】
尚、本実施形態では、栓部材３１の内部に充填材２０のみを充填する構成としたが、栓部材３１の内部にガラスロービング等の長繊維を挿入したうえで充填材２０を充填することにより、硬化後に繊維強化樹脂材として機能させることができ、耐荷重強度を一層向上させることが可能である。
【０１１２】
図１３は、別の実施形態のまくら木の釘穴補修方法を示す説明図である。本実施形態の補修方法に採用する栓部材３２は、図１３（ａ）の様に、多数のガラス長繊維を長手方向に揃えて束ねてスダレ状に編み、これを筒状に形成した繊維体であり、図示実施例においては繊維体の下端部を結ぶことにより多数のガラス長繊維を一纏めにしている。
【０１１３】
補修に際しては、図１３（ｂ），（ｃ）の様に、栓部材３２を捩りながらタイプレート１２の固定穴１２ａを介して下穴１８へ挿入していき、栓部材３２の下端部が下穴１８から下方へ突出するようにする。この際、栓部材３２を捩ることによって栓部材３２が縮径するため、栓部材３２が柔軟であっても容易かつ迅速に下穴１８に挿通できる。
【０１１４】
続いて、図１３（ｃ），（ｄ）の様に、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。これにより、充填材２０は栓部材３２と下穴１８との隙間に充填されるとともに、繊維体からなる栓部材３２に充填材２０が含浸する。そして、充填材２０が硬化するとまくら木１０の釘穴補修が完了する。
【０１１５】
補修が完了すると、栓部材３２は、含浸した速硬化性樹脂組成物とともにガラス長繊維強化樹脂材となるとともに、栓部材３２周囲の充填材２０と一体化して、該充填材２０が新生面の露出した下穴１８の内周壁１８ａに強固に固着するため、犬釘またはネジ釘の締結力を一層向上した栓部材として機能させることができる。
【０１１６】
図１４は、更に別の実施形態のまくら木の釘穴補修方法を示す説明図である。本実施形態の補修方法に採用する栓部材３３は、図１４（ａ）の様に、多数のガラス長繊維を長手方向に揃えて束ねてスダレ状に編み、これを筒状に形成した繊維体３５と、該繊維体３５の内部に設けられた硬質の棒状の心材３４とからなる。心材３４としては、木製、硬質樹脂製若しくは繊維強化樹脂製の棒材を用いることができ、また、棒状の心材３４に代えて、柔軟な紐状の心材を用いても良い。また、栓部材３３の下端部において多数のガラス長繊維をまとめて心材３４とともに結ぶことにより、該下端部において繊維体３５と心材３４とが固着されている。
【０１１７】
補修に際しては、図１４（ｂ），（ｃ）の様に、繊維体３５を捩りながらタイプレート１２の固定穴１２ａを介して栓部材３３を下穴１８へ挿入していき、栓部材３３の下端部が下穴１８から下方へ突出するようにする。この際、繊維体３５を捩ることによって繊維体３５が縮径するため、繊維体３５が柔軟であっても容易かつ迅速に下穴１８に挿通できる。
【０１１８】
次に、図１４（ｄ）に示すように、心材３４の上端部を掴んで心材３４を少し引き上げると、下穴１８の底部開口１８ｂから下方に突出した部分において繊維体３５の下端部３５ａを膨径させ、該下端部３５ａの外径が下穴１８径よりも大きくなるようにする。
【０１１９】
続いて、上記接着剤２０と同一の速硬化性樹脂組成物２０（充填材）を、タイプレート１２の固定穴１２ａを介して下穴１８へ注入する。この場合、充填材２０の上面がまくら木１０の上面と略同一になるまで注入する。これにより、充填材２０は栓部材３３と下穴１８との隙間に充填されるとともに、栓部材３３の繊維体３５に充填材２０が含浸する。そして、充填材２０が硬化した後に、まくら木１０上面から突出する心材３４を切除することで、まくら木１０の釘穴補修が完了する。
【０１２０】
補修が完了すると、栓部材３３は、繊維体３５に含浸した速硬化性樹脂組成物とともにガラス長繊維強化樹脂材となるとともに、栓部材３３周囲の充填材２０と一体化して、該充填材２０が新生面の露出した下穴１８の内周壁１８ａに強固に固着するため、犬釘またはネジ釘の締結力を一層向上した栓部材として機能させることができる。さらに、繊維体３５の下端部３５ａが下穴１８の内径よりも大きく膨径した状態で、速硬化性樹脂組成物が含浸硬化しているため、この繊維体下端部３５ａが下穴径より大径の係止部乃至アンカー部として機能し、栓部材３３に作用する引き抜き力に対して大きな抗力を発現することができ、犬釘またはネジ釘の締結力を一層向上した栓部材として機能させることが可能となる。
【０１２１】
以上、本発明のまくら木の釘穴補修方法の実施形態を説明したが、前記各実施形態では、ネジ釘１６によってタイプレート１２を固定する構成として述べているが、ネジ釘１６に代えて、犬釘を打ち込んでタイプレート１２を固定することも可能である。
また、前記各実施形態では、レール１１がタイプレート１２を介してまくら木１０に固定される構造として述べたが、例えば、レール１１を犬釘を用いて直接まくら木１０に固定する構造についても本発明の補修方法を適用可能である。
【０１２２】
また、前記各実施形態では、まくら木１０にタイプレート１２を当接させた状態で補修を行う手順を述べた。しかし、タイプレート１２をまくら木１０の上面から移動させた状態、あるいは、まくら木１０をレール１１の下部から引き抜いた状態で同様に補修可能なことは言うまでもない。
【図面の簡単な説明】
【０１２３】
【図１】レールの固定構造例を示す断面図である。
【図２】（ａ）〜（ｄ）は、本発明に係る実施形態のまくら木の釘穴補修方法の工程を示す説明図である。
【図３】図２の手順によって補修したまくら木にタイプレートを固定する手順を示す説明図である。
【図４】（ａ）〜（ｃ）は、は本発明の別の実施形態に係る栓部材を用いたまくら木の釘穴補修方法の工程を示す説明図である。
【図５】（ａ）〜（ｃ）は、は本発明の更に別の実施形態に係る栓部材を用いたまくら木の釘穴補修方法の工程を示す説明図である。
【図６】（ａ）は、本発明の別の実施形態に係る栓部材を示す斜視図、（ｂ）〜（ｆ）は、（ａ）の栓部材を用いたまくら木の釘穴補修方法を示す説明図である。
【図７】（ａ）は、本発明の更に別の実施形態に係る栓部材を示す斜視図、（ｂ）〜（ｅ）は、（ａ）の栓部材を用いたまくら木の釘穴補修方法を示す説明図である。
【図８】（ａ）は、本発明の更に別の実施形態に係る栓部材を示す斜視図、（ｂ）〜（ｄ）は、（ａ）の栓部材を用いたまくら木の釘穴補修方法を示す説明図である。
【図９】（ａ）は、本発明の更に別の実施形態に係る栓部材を示す斜視図、（ｂ）〜（ｄ）は、（ａ）の栓部材を用いたまくら木の釘穴補修方法を示す説明図である。
【図１０】（ａ）は、本発明の更に別の実施形態に係る栓部材のゴムチューブを示す斜視図、（ｂ）〜（ｅ）は、（ａ）のゴムチューブを用いたまくら木の釘穴補修方法を示す説明図である。
【図１１】（ａ）は、本発明の更に別の実施形態に係る栓部材の構成要素を示す斜視図、（ｂ）〜（ｅ）は、（ａ）の栓部材を用いたまくら木の釘穴補修方法を示す説明図である。
【図１２】（ａ）は、本発明の更に別の実施形態に係る栓部材を示す斜視図、（ｂ）〜（ｆ）は、（ａ）の栓部材を用いたまくら木の釘穴補修方法を示す説明図である。
【図１３】（ａ）は、本発明の更に別の実施形態に係る栓部材を示す斜視図、（ｂ）〜（ｅ）は、（ａ）の栓部材を用いたまくら木の釘穴補修方法を示す説明図である。
【図１４】（ａ）は、本発明の更に別の実施形態に係る栓部材を示す斜視図、（ｂ）〜（ｅ）は、（ａ）の栓部材を用いたまくら木の釘穴補修方法を示す説明図である。
【図１５】（ａ）〜（ｄ）は、従来技術のまくら木の釘穴補修方法の一例を示す説明図である。
【図１６】（ａ）〜（ｄ）は、従来技術のまくら木の釘穴補修方法の別の例を示す説明図である。
【符号の説明】
【０１２４】
１０    まくら木
１１    レール
１２    タイプレート
１６    締結部材（ネジ釘）
１７    既設の穴（釘穴）
１８    下穴
１９    栓部材
２０    接着剤（速硬化性樹脂組成物）
２０    充填材（速硬化性樹脂組成物）
２１，２３，２４，２５，２６  栓部材
２７，２８，２９，３０，３１  栓部材
３２，３３                    栓部材
【図１】
2007126833.tif 000003
【図２】
2007126833.tif 000004
【図３】
2007126833.tif 000005
【図４】
2007126833.tif 000006
【図５】
2007126833.tif 000007
【図６】
2007126833.tif 000008
【図７】
2007126833.tif 000009
【図８】
2007126833.tif 000010
【図９】
2007126833.tif 000011
【図１０】
2007126833.tif 000012
【図１１】
2007126833.tif 000013
【図１２】
2007126833.tif 000014
【図１３】
2007126833.tif 000015
【図１４】
2007126833.tif 000016
【図１５】
2007126833.tif 000017
【図１６】
2007126833.tif 000018